(57)【特許請求の範囲】
【請求項１】
表層及び裏層の少なくとも２層が積層されてなる多層抄き紙であって、
前記表層は、黒色着色剤としてカーボンブラック顔料及び／又は染料を含有し、
前記表層側の表面の表面電気抵抗率が、１０．０ｌｏｇ（Ω／ｓｑ）以上であり、
前記表層側の表面のＪＩＳ  Ｚ８７２２に準じて測定した明度（Ｌ値）が１９〜３０、色相（ａ値）が−１．５〜＋１．５、色相（ｂ値）が−１．５〜＋１．５の範囲である、多層抄き紙。
【請求項２】
前記表層は、前記カーボンブラック顔料を原料パルプ１００質量部に対して５質量部以下の範囲で含有する、請求項１に記載の多層抄き紙。
【請求項３】
前記表層側の表面のＪＩＳ  Ｐ８１１９に規定されているベック平滑度が、２０〜１００秒である、請求項１または２に記載の多層抄き紙。
【請求項４】
請求項１乃至３いずれかに記載の多層抄き紙と、前記多層抄き紙の表層の上に積層された樹脂層とからなる積層シートであって、
前記多層抄き紙と前記樹脂層との剥離強度が１２０ｇ／１８ｍｍ以上である、積層シート。
【請求項５】
請求項１乃至３いずれかに記載の多層抄き紙と、前記多層抄き紙の表層の上に積層された樹脂層とからなる積層シートの製造方法であって、
前記多層抄き紙の前記表層側の表面にコロナ放電処理を施す工程（ａ）、及び
前記多層抄き紙の前記表層の表面に接するように前記樹脂層を接着させる工程（ｂ）、を有する、積層シートの製造方法。
【発明の詳細な説明】
【技術分野】
【０００１】
本発明は、黒色の多層抄き紙、当該多層抄き紙に樹脂層を積層させた積層シート、及び当該積層シートの製造方法に関する。
【背景技術】
【０００２】
食品用トレーの素材としては、優れた耐湿性、耐熱性、ガス透過性等が求められ、基材と基材表面に接着された樹脂層とからなる積層シートが用いられる。基材としては、セロファン、ポリエチレン、ポリプロピレン、ポリエチレンテレフタレート、ナイロン、塩ビ等のフィルム状物、紙等が用いられる。これら基材の中でも紙は、印刷適性に優れる、基材表面に接着する樹脂を広く選択することができる、耐湿性、耐熱性、ガス透過性などの機能性を付与することができる、など様々な点で加工適性に優れ、好適に使用される基材の一つである。
【０００３】
この紙基材を用いる食品用トレーには、内包する食品が引き立つように、また包装材であるトレーが目立たないように、印刷が施されることが多い。特に最近は内包する食品の高級感を高めるために濃い色のもの、特に黒色のものが好まれて用いられる傾向にある。
紙を基材とする積層シートであって、黒色であるものを得る方法としては、（１）樹脂層であるフィルムにコロナ放電処理をした後、黒色の印刷を行い、黒色フィルムを得、これと基材の紙とをラミネートして積層シートを得る方法、（２）基材である紙の表面（樹脂層の接着面）に黒色印刷しアンカーコートを施した後、コロナ放電処理し、樹脂層をラミネートして積層シートを得る方法等が挙げられる。
【０００４】
染色紙を得る方法として、特許文献１には、染料及び／又は顔料で染色した紙表面をスパッタエッチングする方法が記載され、この方法により通常の抄紙過程では得られないような最小限の染料でより高度に濃色化した紙、特に有彩色においては高い彩度も兼ね備えた濃色紙を製造することができると記載されている。
【０００５】
また、特許文献２には、４−メチル−ペンテン樹脂からなる溶融薄膜をオゾン処理した後、酸化処理した基材面、またはアンカーコート処理した基材面に圧着ラミネートすることにより、包材として充分な接着性のある積層体フィルムが得られると記載されている。
【特許文献１】特開平１１−１２９９１号公報
【特許文献２】特開平５−１０４６９４号公報
【発明の開示】
【発明が解決しようとする課題】
【０００６】
紙を基材とする積層シートであって、黒色のものを得る方法として、上述の（１）に記載の方法では、紙と樹脂層との接着強度が低いという問題があった。また、（２）の方法では基材にアンカーコートする工程が発生するため、アンカーコート剤の裏回りに起因するブロッキングの問題、製造コストのアップ、塗布及び乾燥工程を必要とする等の問題があった。
【０００７】
基材の表面にアンカーコートを施す必要がある理由は、樹脂層との接着性を上げる、コロナ放電処理の効果が得られないためである。樹脂層との接着性を上げるために基材表面に表面処理がなされるが、基材の表面処理法として、コロナ放電処理法、オゾン処理法、プライマー処理法、フレーム処理法などが知られている。これらのうち、コロナ放電処理法は、高周波高電圧の気中で、電解内にて起きる、原子、分子、電子イオン間でのそれぞれの衝突などによって、電子エネルギーの励起(激しく動く）を物質の表面で作用させ、その表面がエネルギーを受け、表面エネルギーが高くなり活性化された状態（ラジカルな状態）とし、この活性化された状態の時に、接着することで非常に高い接着力を得る表面処理方法である。
【０００８】
しかしながら、処理基材表面に導電性があるとコロナ放電処理による表面処理効果が得られない。すなわち、紙は一般的に絶縁性であるため、コロナ放電処理によりその表面を改質しフィルムなどと高い接着力で接着することができるが、黒色に着色するための黒色着色剤であるカーボンブラック顔料が紙の表面に残存すると、導電性が認められ、この場合、コロナ放電処理の効果が得られない。そのためアンカーコートを施してからコロナ放電処理を行わなければならないという問題がある。
【０００９】
ここで、特許文献１には、染料及び／または顔料で染色した黒色の染色紙が記載されているものの、本願発明が対象とする黒色よりも明度が高い。また、上述したとおり特許文献１は一般の抄紙工程における染色方法とは全く異なる特別な設備による特別な処理を施す技術である。また、樹脂層を積層すること、その接着強度の問題について開示がない。
【００１０】
特許文献２には、充分な接着強度を有する樹脂層の積層方法が開示されているものの、樹脂層として特定の材料を用いた場合についてのみ開示があるだけであり、また黒色に染色された紙を基材として用いることについては記載がない。
【００１１】
本発明はこのような事情に鑑みてなされたものであり、その目的は、表面が所望の黒色に着色された多層抄き紙であって、表面にアンカーコートを施すことなくコロナ放電処理を施した後、樹脂層を積層した際に、充分な接着強度（剥離強度）を有する多層抄き紙、及びその多層抄き紙の表面に樹脂層を積層した積層シートを提供することにある。
【課題を解決するための手段】
【００１２】
上記課題を解決するためには、本発明の多層抄き紙は、表層及び裏層の少なくとも２層が積層されてなる多層抄き紙であって、前記表層は、黒色着色剤としてカーボンブラック顔料及び／又は染料を含有し、前記表層側の表面の導電性が、１０．０ｌｏｇ（Ω／ｓｑ）以上であり、前記表層側の表面のＪＩＳ  Ｚ８７２２に準じて測定した明度（Ｌ値）が１９〜３０、色相（ａ値）が−１．５〜＋１．５の範囲、色相（ｂ値）が−１．５〜＋１．５である。
【００１３】
前記表層は、カーボンブラック顔料を含有する場合、好ましくは、原料パルプ１００質量部に対して５質量部以下の範囲で含有する。
【００１４】
前記表層側の表面のＪＩＳ  Ｐ８１１９に規定されているベック平滑度は、好ましくは、２０〜１００秒である。
【００１５】
また、本発明は、上述の多層抄き紙と、その表層の上に積層された樹脂層とからなる積層シートであって、前記多層抄き紙と前記樹脂層との剥離強度が１２０ｇ／１８ｍｍ以上である。
【００１６】
さらに本発明は、上述の多層抄き紙と、その表層の上に積層された樹脂層とからなる積層シートの製造方法であって、前記多層抄き紙の前記表層側の表面にコロナ放電処理を施す工程（ａ）、及び前記多層抄き紙の前記表層の表面に接するように前記樹脂層を接着させる工程（ｂ）、を有する。
【発明の効果】
【００１７】
本発明によれば、黒色に染色され所望の明度である多層抄き紙であって、表面に直接コロナ放電処理を施し樹脂層を積層した場合であっても、充分な剥離強度を有する多層抄き紙、及び黒色に染色され所望の明度を有する多層抄き紙と、樹脂層とが充分な強度で接着され積層されている積層シートを提供することができる。
【発明を実施するための最良の形態】
【００１８】
以下、本発明の好ましい実施形態を説明する。
【００１９】
本発明は、表層及び裏層の少なくとも２層が積層されてなる多層抄き紙であって、前記表層は、黒色着色剤としてカーボンブラック顔料及び／又は染料を含有し、前記表層側の表面の表面電気抵抗率が、１０．０ｌｏｇ（Ω／ｓｑ）以上であり、前記表層側の表面のＪＩＳ  Ｚ８７２２に準じて測定した明度（Ｌ値）が１９〜３０、色相（ａ値）が−１．５〜＋１．５、色相（ｂ値）が−１．５〜＋１．５の範囲である。Ｌ値は明るさの程度を表し値が大きいと明るいことを表す。ａ値は赤味とみどり味の強さを表し、プラス側で値が大きいと赤味が強く、マイナス側で値が大きいとみどり味が強い。また、ｂ値は黄色味と青味の強さを表し、プラス側で値が大きいと黄色味が強く、マイナス側で値が大きいと青味が強いことを表す。以下では、表層、中層、及び裏層の３層の多層抄き紙、かかる多層抄き紙に樹脂層を積層してなる積層シート、及びかかる積層シートを加工してなる食品用トレーの実施形態を説明する。
【００２０】
（カーボンブラック）
本発明において、表層の黒色着色剤としてカーボンブラックが用いられる場合、カーボンブラックとしては、例えば、ランプブラック、チャンネルブラック、ファーネスブラック、サーマルブラック、アセチレンブラック等を使用することができる。本発明において用いられるカーボンブラックとしては限定されないが、抄紙した際に良好に繊維中に保持されるものが好ましく、中でも粒子径が小さく、着色性が良好であることから、ファーネスブラックが好ましく用いられる。
【００２１】
なお、アセチレンガスの熱分解によって得られたカーボンブラック（アセチレンブラック）は結晶性が高く、カーボンブラックの中でも導電性に優れることから本発明においては好ましくない。
【００２２】
使用するカーボンブラックの形態としては、粉末、ペースト状、水分散状等があるが、抄紙する際に繊維スラリーに分散させて用いることが好ましいことから、水分散状のものを用いることが好ましい。カーボンブラックの水分散状のものは、フミン酸塩、界面活性剤などを用いて公知の手法により得られる。各カーボンブラック粒子の粒子形状は、特に限定されないが、一般的には球状であり、串に刺した団子あるいはぶどうに形容される凝集体を形成しており、導電性を有する。カーボンブラック粒子の粒径は、２０〜１００ｎｍが好ましい。カーボンブラック粒子の粒径が２０ｎｍより小さいと、透明度が高く着色力が低下する。１００ｎｍを超えると、黒度が低下し、水中への分散性、紙への定着性が悪くなり好ましくない。
【００２３】
具体的には、御国色素株式会社製のグランドブラックＹＴ―１００、グランドブラックＡＭ１０００、大日精化工業株式会社製のＤＰ−１７３１、三菱化学株式会社製のカーボンブラック＃４０などが好適に使用できる。
【００２４】
（染料）
本発明において、表層の黒色着色剤として染料が用いられる場合、染料としては、例えば、アニオン性直接染料、カチオン性直接染料、塩基性染料、酸性染料等を使用することができる。
【００２５】
アニオン性直接染料は、元来セルロース繊維染色の目的に作られたもので、中性塩を含む染浴から直接にセルロース繊維に染着する。化学構造からみると、アゾ、スチルベン、チアゾール、ジオキサジン、フタロシアニン等に分けられる。アニオン性直接染料としては、アゾ基（−Ｎ＝Ｎ−）を発色団として持つアゾ染料からなるものが一般的であるが、任意のアニオン性直接染料を用いることができる。カチオン性直接染料とは、発色団の末端がカチオン基になったもので、例えば、分子中にスルホン基、フェノール性水酸基、カルボキシル基などをもち、ナトリウム、カリウムまたはアンモニウム塩の形となった分子構造の染料である。
【００２６】
塩基性染料は、助色団としてアミノ基ＮＨ2や置換アミノ基ＮＨＲ、ＮＲ2を持ち、水溶液はカチオン性で、鮮明で、染着力が大きい。カチオン性であるためパルプに含まれるリグニンとイオン結合し染着する。酸性染料は、分子中にスルホン基、フェノール性水酸基、カルボキシル基等をもち水溶性で溶液はアニオン性を示す。一般に溶解性の優れるものが多く、鮮明度は塩基性染料に次いで高い。酸性染料は羊毛、ナイロン繊維等に汎用される染料で、セルロースに対する親和性は低い。しかし、パルプ染色では通常硫酸バンドを添加するので、硫酸バンドで染料が不溶性の塩となりパルプに吸着される。
【００２７】
本発明に用いる染料としては、パルプに対する高親和性による染着が可能であり、染着力に優れるアニオン性直接染料、カチオン性直接染料を使用することが好ましい。例えば、攪拌装置を有する染色用バッチ槽内での染着に、アニオン性直接染料を使用し、色の微調整にはカチオン性直接染料を用いる。
【００２８】
（定着剤）
染料の定着剤として、硫酸バンド、澱粉、ポリアクリルアマイドなどが用いられる。本願発明における所望の明度、色相に調整するためには、染料添加量も多くなる。そこで、本願発明においては特に染料の定着性を向上させるために、第４級アンモニウム塩、ピリジウム塩、ジシアンジアミド・ホルムアルデヒド縮合物、ポリアミン系重合物等の定着剤を用いることが好ましい。例えば、アニオン性直接染料、カーボンブラック用いずれの定着剤としてもポリアミン系重合物の定着剤を用いることができる。染料用の定着剤は、染料１００重量部に対して、好ましくは１．５質量部以下、さらに好ましくは０．８質量部以下で添加する。なお、染料を添加した場合であっても、染料用定着剤は必ずしも添加しなくてもよい。カーボンブラック等の顔料用はカチオン度が低いものが好ましく、アニオン性直接染料用にはカチオン度の高い定着剤が好ましい。顔料用の定着剤は、顔料１００重量部に対して、好ましくは１．５質量部以下、さらに好ましくは０．８質量部以下で添加する。なお、顔料を添加した場合であっても、顔料用定着剤は必ずしも添加しなくてもよい。
【００２９】
染料用定着剤としては、具体的には、クラリアントジャパン株式会社製のサンドフィックスＴＰＳ、大日精化工業株式会社製のダイフィックスなどが好適に使用できる。顔料用定着剤としては、具体的には、クラリアントジャパン株式会社製のカルタレチンＦリキッドが好適に使用できる。
【００３０】
（原料パルプ）
本実施形態の多層抄き紙の各層に用いられる原料パルプとしては、例えば広葉樹晒クラフトパルプ（ＬＢＫＰ）、針葉樹晒クラフトパルプ（ＮＢＫＰ）、広葉樹未晒クラフトパルプ（ＬＵＫＰ）、針葉樹未晒クラフトパルプ（ＮＵＫＰ）、広葉樹半晒クラフトパルプ（ＬＳＢＫＰ）、針葉樹半晒クラフトパルプ（ＮＳＢＫＰ）、広葉樹亜硫酸パルプ、針葉樹亜硫酸パルプ等の化学パルプ、ストーングランドパルプ（ＳＧＰ）、加圧ストーングランドパルプ（ＰＧＷ）、リファイナーグランドパルプ（ＲＧＰ）、サーモグランドパルプ（ＴＧＰ）、ケミグランドパルプ（ＣＧＰ）、砕木パルプ（ＧＰ）、サーモメカニカルパルプ（ＴＭＰ）等の機械パルプ、切茶古紙、無地茶古紙、雑袋古紙、雑誌古紙、新聞古紙、チラシ古紙、オフィス古紙、段ボール古紙、上白古紙、ケント古紙、模造古紙、地券古紙等から製造される離解古紙パルプ、離解・脱墨古紙パルプ、または離解・脱墨・漂白古紙パルプ、あるいは、ケナフ、麻、葦等の非木材繊維から化学的にまたは機械的に製造されたパルプ等の公知の種々のパルプを使用することができる。
【００３１】
（表層）
本実施形態の多層抄き紙の表層は、１）その上に積層される樹脂層を高強度で接着させる、２）多層抄き紙の表面の色を決定する、等の役目を担う層である。なお、表層は、多層抄き紙が食品用トレーに加工される際には、食品が内包される側の面とする。表層の原料パルプとしては限定されることなく、例えば上記に例示したパルプの中から選択することができるが、最表層として適した特性を有しつつ、食品用トレーとして加工して用いられる場合には、食品用トレーとしての品質特性等をバランスよく効率的に達成するために、ＬＢＫＰ、ＮＢＫＰ、ＬＵＫＰ、ＮＵＫＰ、ＬＳＢＫＰ、ＮＳＢＫＰ、あるいは切茶古紙、無地茶古紙、雑袋古紙から製造された古紙パルプを用いることが好ましい。
【００３２】
原料パルプに、カーボンブラック顔料及び／または染料からなる黒色着色剤を内添または外添させて黒色着色する。好ましくは、原料パルプ等の紙原料を水に懸濁した原料スラリーに、カーボンブラック顔料及び／又は染料を内添、すなわち溶解または懸濁させ、これを用いて抄紙することにより黒色の表層を得る。
【００３３】
表層は、前記カーボンブラック顔料を原料パルプ１００質量部に対して５質量部以下の範囲で含有することが好ましく、３質量部以下の範囲で含有することがより好ましい。５質量部を超えてカーボンブラック顔料を含有する場合、表層の表面電気抵抗率が小さくなり、後述のコロナ放電処理の効果が得られにくくなるからである。
【００３４】
表層は、付け量（坪量）が２０〜４０ｇ／ｍ2となるように抄紙することが好ましい。より好ましくは２３〜３５ｇ／ｍ2となるように抄紙することがより好ましい。付量が２０ｇ／ｍ2を下回ると隠蔽性（不透明度）、見栄えが悪くなる。また、顔料及び／又は染料を添加してもその定着性が悪く、所望の明度、色相にすることが難しくなる。また、４０ｇ／ｍ2を超えると見栄えはよくなるが、着色パルプを使用するため経済性が悪くなる。表層の付量は、見栄え、経済性の点から２３〜３５ｇ／ｍ2に調整することがより好ましい。
【００３５】
（裏層）
本実施形態の多層抄き紙の裏層は、１）多層抄き紙全体の強度を調整する、２）印刷を施す際には、印刷適性を確保する、等の役目を担う層である。裏層の原料パルプとしては限定されることはなく、例えば上記（原料パルプ）に例示したパルプの中から選択することができる。これらの中でも特に、裏層として適した特性を有しつつ、食品用トレーとしてとしての各種品質特性等をバランスよく、効率的に達成するためにＬＢＫＰ、ＮＢＫＰ、ＬＵＫＰ、ＮＵＫＰ、ＬＳＢＫＰ、ＮＳＢＫＰ、あるいは地券古紙、切茶古紙、無地茶古紙、雑袋古紙から製造された古紙パルプを用いることが好ましい。
【００３６】
裏層の原料パルプについても、染料及び／または顔料を内添または外添することにより着色してもよい。
【００３７】
（中層）
本実施形態の多層抄き紙の中層は、１）多層抄き紙全体の強度を調整する、２）安価な古紙パルプを使用できる等の役目を担う層である。中層は、これらの中でも特に１）の役割、すなわち必要な強度を得る役割が大きい。中層の原料パルプとしては、限定されることはなく、例えば上記に例示したパルプの中から選択することができるが、古紙パルプを可能な限り多く配合することが、エネルギー源単位や環境に与える負荷の軽減の点から好ましい。古紙パルプとしては、地券古紙、切茶古紙、無地茶古紙、雑袋古紙、雑誌古紙、新聞古紙、チラシ古紙、オフィス古紙、段ボール古紙、上白古紙、ケント古紙、模造古紙等から製造される離解古紙パルプ、離解・脱墨古紙パルプ、または離解・脱墨・漂白古紙パルプ等を使用することができる。これらの古紙パルプの中でも特に、紙袋の中層の隠蔽効果、各種品質特性をバランスよく、効率的に得るために、引張強度や引裂強度などが高く、地券古紙、切茶古紙、無地茶古紙、雑袋古紙から製造される古紙パルプを用いることが好ましい。
【００３８】
（抄紙）
上述の各層の原料スラリーに、上述の顔料及び／または染料とともに、さらに硫酸バンド、他の定着剤、サイズ剤等の添加剤を加え、３層抄紙機によって抄紙する。なお、原料スラリーに紙力増強剤を内添させたり、抄紙時に紙力増強剤を噴霧したりしてもよい。
【００３９】
（多層抄き紙）
本発明の多層抄き紙は、表層側の表面の表面電気抵抗率が、１０．０ｌｏｇ（Ω／ｓｑ）以上となるようにする。好ましくは、１１．０ｌｏｇ（Ω／ｓｑ）以上、さらに好ましくは１２．０ｌｏｇ（Ω／ｓｑ）以上である。表層の表面抵抗率が小さくなると、後述のコロナ放電処理の効果が得られにくくなるからである。また、表層側の表面のＪＩＳ  Ｚ８７２２に準じて測定した明度（Ｌ値）が１９〜３０、色相（ａ値）が−１．５〜＋１．５、色相（ｂ値）が−１．５〜＋１．５の範囲となるようにする。明度（Ｌ値）が低い程濃い色であり、色相（ａ値）及び色相（ｂ値）がゼロに近い程無彩色となり黒度が高いということになる。本発明は、黒色を呈しながら、すなわち、明度（Ｌ値）、色相（ａ値）及び色相（ｂ値）が上記範囲内の値をとりながら、コロナ放電処理の効果が得られ、樹脂層の積層が容易な多層抄き紙を提供するものである。
【００４０】
本発明の多層抄き紙は、表層側の表面のＪＩＳ  Ｐ８１１９に規定されているベック平滑度が、２０〜１００秒となるように調整することが好ましい。さらに好ましくは３０〜６０秒、より好ましくは３５〜５０秒となるように調整する。多層抄き紙の表面平滑度は、使用するパルプの種類、叩解度により調整することができる。ベック平滑度が２０秒未満であると多層抄き紙とその上に積層される樹脂層との間の接着性が低下する。多層抄き紙と樹脂層との接触面積が充分ではないためと考えられる。ベック平滑度が１００秒を超える場合は、多層抄き紙と樹脂層との接着性は向上するが、パルプ繊維径が小さいパルプを使用する、パルプの叩解度を進める、抄紙時のプレス工程やカレンダー工程で高い圧力で紙を平坦化処理するなどが必要となり、食品用トレーなどの素材として使用するに多層抄き紙の強度が低下し、また紙厚が薄くなることにより剛性が低下するなどの問題がある。すなわち、食品用トレーなどの素材として好ましいトレー加工適性、品質が得られるという点から、前記ベック平滑度は、より好ましくは３０〜６０秒とする。
【００４１】
本発明の多層抄き紙の坪量は、特に限定されるものではないが、例えば１００〜３６０ｇ／ｍ２が好ましく、１００〜２９０ｇ／ｍ２であるとより好ましい。坪量が１００ｇ／ｍ２未満であると、多層での構成が困難となる。一方、坪量が３６０ｇ／ｍ２を超えると、厚みが厚くなりすぎるため、食品用トレーの加工に適さない。本明細書において坪量とは、ＪＩＳ−Ｐ８１１３に準拠して測定した値をいう。
【００４２】
（積層シート）
本発明の積層シートは、上述のような多層抄き紙の表層上に、樹脂層が積層されてなる。多層抄き紙の表面には、コロナ放電処理を施す。工程が簡略化されることから、多層抄き紙の表面に、アンカーコート層を施さずに直接、すなわち、表層の表面に直接コロナ放電処理を施すことが好ましい。コロナ放電処理においては、好ましくは１０ワット・分／ｍ２以上、より好ましくは３０ワット・分／ｍ２以上で放電を行う。
【００４３】
樹脂層の積層には、押し出しラミネート法、ドライラミネート法、ウェットラミネート法、共押し出しラミネート法などがあるが、樹脂層と多層抄き紙との高い接着性を得るために、押出ラミネート法、共押し出しラミネート法が好ましい。また、Tダイ共押出法と併用し多層フィルムを成型することも好ましい。
【００４４】
樹脂層を形成する樹脂としては、ポリプロピレン（ＰＰ）、ポリエチレン（ＰＥ）、ポリエチレンテレフタレート（ＰＥＴ）、ポリブチレンテレフタレート（ＰＢＴ）等を用いることができる。積層シートにおける樹脂層の厚さは、例えば、３〜１００μｍ、好ましくは１０〜５０μｍである。
本発明の積層シートにおいて、多層抄き紙と前記樹脂層との剥離強度が好ましくは１２０ｇ／１８ｍｍ以上、さらに好ましくは１４０ｇ／１８ｍｍ以上、より好ましくは１６０ｇ／１８ｍｍ以上とする。なお、本明細書でいう剥離強度の値は、後述の実施例の欄に示す剥離強度の測定方法による。
【００４５】
（食品用トレー）
本実施形態の食品用トレーは、上述のような積層シートを加工して製造し、刺身、切身魚、サラダなどの生鮮食品、あるいは煮物、焼物などの惣菜等の食品を盛付け販売する際、野菜、果物を包装する際などに使用する食品トレーとして使用できる。
【００４６】
（他の実施形態）
上記実施形態においては、表層、裏層、及び中層の３層の紙層からなる多層抄き紙について説明したが、本発明はこのような多層抄き紙に限らず、この他、例えば表層、表下層、中層、及び裏層の４層の紙層を有する多層抄き紙、さらには５層以上の紙層を有していても良い。また、本発明にかかる積層シートの用途として、上述のような食品用トレー以外に、カップや紙皿、防湿紙、封筒等の各種包材、またはファイル用紙、各種台紙等の用途が例示される。
【実施例】
【００４７】
実施例１〜２３、比較例１〜３の積層シートを製造し、下記に示す評価を行った。各積層シートは、表層、表下層、中層、及び裏層からなる多層抄き紙と樹脂層とが積層されてなる構成とした。
【００４８】
（実施例１）  以下のとおり、実施例１の多層抄き紙を得た。
＜１＞表層
原料パルプとしてＬＢＫＰを用い、パルプ濃度が３．５質量％であり、離解フリーネスが３２０ｍＬの原料スラリーを調製した。この原料スラリーに、以下工程のとおり顔料、染料、定着剤を添加した。（１）顔料用定着剤（商品名：カルタレチンＦリキッド、クラリアントジャパン株式会社製）をカーボンブラック顔料１００質量部に対して０．５質量部添加し、次にカーボンブラック（商品名：グランドブラックＹＴ―１００、御国色素株式会社製）を原料パルプ１００質量部に対して１．５質量部添加した。（２）原料スラリーに、アニオン性直接染料Ａ（商品名：デルマカーボンＢＦＮ、クラリアントジャパン株式会社製）と、アニオン性直接染料Ｂ（商品名：ＴＯＡレッド２ＢＰ、東亜化成株式会社製）と、アニオン性直接染料Ｃ（商品名：イエローＲＮＨ、井上化学株式会社製）とを２７：５．３：９．９の質量比で混合した染料を原料パルプ１００質量部に対して４質量部添加して３分間攪拌し、その後硫酸バンドを原料パルプ１００質量部に対して４質量部添加して３分間攪拌し、さらに染料定着剤（商品名：サンドフィックスＴＰＳ、クラリアントジャパン株式会社製）を染料１００質量部に対して０．５質量部添加して３分間攪拌した。
【００４９】
また、所望の明度及び色相を得るために、色の微調整用として染料Ｄ（商品名：ターキスＫ−ＲＬリキッド、クラリアントジャパン株式会社製）、染料Ｅ（商品名：レッドＫ２ＢＮリキッド、クラリアントジャパン株式会社製）を使用した。
【００５０】
以上の工程により、表層用スラリーを調製した。
＜２＞裏層、表下層、中層
原料パルプとして地券古紙を用い、パルプ濃度が２．０質量％、離解フリーネスが４３０ｍＬの原料スラリーを調製した。この原料スラリーに、原料パルプ１００質量部に対して硫酸バンドを４質量部添加した。その他、紙力増強剤、サイズ剤を添加し調製したものを、裏層用スラリー、表下層用スラリー、中層用スラリーとした。
【００５１】
＜３＞抄紙  これらの原料スラリーを用い、円網４層抄紙機にて表層、表下層、中層及び裏層の紙層を抄き合わせて、その後プレスし乾燥させ、カレンダー処理を施して坪量１２０g／ｍ２の多層抄き紙を製造した。各層の付け量は、表層を２８ｇ／ｍ２、表下層を３０ｇ／ｍ２、中層を３０ｇ／ｍ２、裏層を３２ｇ／ｍ２となるように調整した。
【００５２】
（実施例２）
黒色着色剤としてカーボンブラック顔料を添加しなかったこと、及び顔料用定着剤を添加しなかったこと以外は実施例１と同様に製造した。
【００５３】
（実施例３〜５）
カーボンブラック顔料を表１のとおり変更したこと以外は実施例１と同様に製造した。
【００５４】
（実施例６〜９）
顔料用定着剤、染料用定着剤を表１のとおり変更したこと以外は実施例１と同様に製造した。
【００５５】
（実施例１０〜１５）
表層付け量を表１のとおり変更したこと以外は実施例１と同様に製造した。なお、各層の合計坪量は１２０ｇ／ｍ２となるように中層、裏層の坪量を均等に調整した。
【００５６】
（実施例１６〜２３）
平滑度を表１のとおり変更したこと以外は実施例１と同様に製造した。
【００５７】
（比較例１、２）
カーボンブラック顔料を表１のとおり変更したこと以外は実施例１と同様に製造した。
【００５８】
（比較例３）
染料を表１のとおり変更したこと以外は実施例１と同様に製造した。  （多層抄き紙の評価）
【００５９】
＜１＞坪量の測定  ＪＩＳ−Ｐ８１１３に準拠して測定した。
【００６０】
＜２＞明度（Ｌ）、色相（ａ値）および色相（ｂ値）の測定
各実施例及び各比較例の多層抄き紙について、ＪＩＳ−Ｚ８７２２に準拠した明度（Ｌ）、色相（ａ値）および色相（ｂ値）を、測色色差計（ＺＥ２０００、日本電色工業株式会社製）を用いて測定した。結果を表１に示す。
【００６１】
＜３＞表面平滑度の測定
各実施例及び各比較例の抄き紙について、ＪＩＳ−Ｐ８１１９に準拠してベック平滑度を測定した。結果を表１に示す。
【００６２】
＜４＞表面電気抵抗率の測定
各実施例及び各比較例の抄き紙について、ＪＩＳ−Ｋ６９１１に準拠した表面電気抵抗率を、抵抗測定計（ＵＬＴＲＡ  ＨＩＧＨ  ＲＥＳＩＳＴＡＮＣＥ  ＭＥＴＥＲ  Ｒ８３４０Ａ、株式会社アドバンテスト製）を用いて測定した。測定した値を常用対数で表した。結果を表１に示す。
【００６３】
＜５＞顔料/染料の定着性評価
実施例１〜２３、比較例１〜３を抄紙時のワイヤーした白水を以下の基準にて官能評価した。結果を表１に示す。
◎：白水の着色量は非常に少なく、顔料／染料の定着性が非常に良好である。
○：白水の着色量は少なく、顔料／染料の定着性が良好であり、連続操業にも適する。
△：白水の着色量が濃く、顔料／染料の定着性が悪く、連続操業に問題がある。
×：白水の着色量が非常に濃く、顔料／染料の定着性が不良である。連続操業には適さない。
【００６４】
＜６＞紙面の見栄え
実施例１〜２３、比較例１〜３で得た多層抄き紙の表面の見栄えを以下の基準にて官能評価した。結果を表１に示す。◎、○評価は十分に実用可能レベルである。△評価は、実用可能であるが改善が必要である、×評価は実用レベルにない。
◎：地合いに優れ、色むらがなく、非常に良好な見栄えである。
○：地合い、色むらがなく、良好な見栄えである。
△：地合いが悪く、色むらも見られ、改善が必要である。
×：地合いが悪く、色むらが酷く、実用レベルに適さない。
【００６５】
（積層シートの製造）
押出ラミネートの操出部に設置した各実施例及び各比較例の多層抄き紙の表層側の表面にコロナ放電処理を施し、かかる処理面にポリエチレンテレフタレートからなる樹脂層を２０μｍの厚さでラミネート加工を行ない、積層シートを製造した。
【００６６】
（積層シートの評価）
＜１＞剥離強度の測定
得られた積層シートについて、多層抄き紙と樹脂層との剥離強度を以下の方法により測定した。樹脂層表面に、多層抄き紙の流れ方向にセロハンテープ（１８ｍｍ巾×２０ｃｍ）を貼り（１５ｍｍはみ出して貼る）、カッターナイフでセロハンテープに沿って切り目を入れ、樹脂層を接着したセロハンテープを樹脂層と多層抄き紙との接着面から剥がした。吊した重量ばね測りの治具とテープを貼り付け、１８０度反対方向に引張り、その時の加重を読み取り剥離強度とした。結果を表１に示す。
【００６７】
＜２＞トレー加工適性
各実施例及び各比較例の積層シートを段ボールシートの表原紙として用い、市販の中芯（坪量１１５g／ｍ２）と、裏原紙として市販のライナー（１２０g／ｍ２）とを貼合して段ボールシートに加工した。この段ボールシートを表原紙が内面となるように深絞り成形しトレーを製造した。製造したトレーの断裁面、折り曲げ部を観察し以下の基準により官能評価した。結果を表１に示す。◎、○評価は十分に実用可能レベルである。△評価は、実用可能であるが改善が必要である。×評価は実用レベルにない。
◎：多層抄き紙と樹脂層が強固に接着し、非常に良好である。
○：多層抄き紙と樹脂層間に浮き、剥れがない。
△：多層抄き紙と樹脂層間に浮きが、数箇所ある。
×：多層抄き紙と樹脂層間に浮き、剥れ箇所が多数あり、実用レベルにない。
【００６８】
【表１】
0004933973.tif 000002
表１からわかるように、カーボンブラック顔料を５質量％より大きい値で含有し、表面電気抵抗率が１０．０ｌｏｇ（Ω／ｓｑ）以上より低い比較例１、比較例２においては、剥離（接着）強度が低く、またトレー加工適性が低かった。比較例３は明度（Ｌ値）が高く、１９〜３０の範囲にある所望の明度（Ｌ値）が得られなかった。
【産業上の利用可能性】
【００６９】
本発明の多層抄き紙は、黒色表面を有する包材として有用であり、樹脂層を積層させ積層シートを構成することにより、黒色表面を有する、例えば食品用トレー等の包材として有用である。